ПОРИСТАЯ PVDF ПЛЕНКА С ВЫСОКОЙ ИЗНОСОСТОЙКОСТЬЮ, СПОСОБ ЕЕ ИЗГОТОВЛЕНИЯ, А ТАКЖЕ СПОСОБ ПРОМЫВАНИЯ И СПОСОБ ФИЛЬТРОВАНИЯ С ЕЕ ПОМОЩЬЮ

1. Пористая пленка, включающая в себя полимерный компонент, содержащий PVDF полимер в качестве основного компонента такового,
где степень кристалличности PVDF полимера составляет 50% или более, но не превышает 90%, и
2
2
произведение степени кристалличности PVDF полимера на удельную площадь поверхности пленки составляет 300 (%·м/г) или более, но не превышает 2000 (%·м/г).
2. Пористая пленка по п.1, в которой суммарное содержание кристаллов  β-типа и кристаллов γ-типа в кристаллической части PVDF пленки составляет 30% или менее от общего содержания кристаллической части в PVDF полимере.
3. Пористая пленка по п.1, которая в качестве полимерного компонента содержит полиэтиленгликоль со средневесовой молекулярной массой 20000 или более, но не более 300000, в количестве 0,01 вес.ч. или более, но не более 3 вес.ч. на 100 вес.ч. PVDF полимера.
19
4. Пористая пленка по п.1, в которой по данным измерений методом F ЯМР-спектроскопии содержание внутримолекулярных нерегулярных последовательностей в PVDF полимере составляет 8,8% или более, но не превышает 30,0%.
5. Пористая пленка по п.1, где пористая пленка имеет структуру пленки, характерной для мембраны из полых волокон.
6. Пористая пленка по п.1, где пористая пленка имеет структуру пленки, в которой основа из полимерного компонента образует ячеистую сетку, и в ней присутствуют поры, а толщина основы из полимерного компонента возрастает непрерывно или скачкообразно, по меньшей мере, до 1/5 толщины пленки от края верхней и нижней поверхностей пленки с наибольшей плотностью.
7. Способ промывания пористой пленки, включающий в себя контактирование пористой пленки по п.1 с щелочным раствором.
8. Способ фильтрования, включающий контактирование пористой пленки по п.1 поочередно, по меньшей мере, однократно, с водным раствором и щелочным раствором.
9. Способ получения пористой пленки, включающий получение пористой пленки, содержащей PVDF полимер в качестве основного компонента, экструзией из литьевого отверстия пленкообразующего раствора, который включает, по меньшей мере, гидрофобный полимерный компонент, содержащий PVDF полимер в качестве основного компонента, гидрофильный полимерный компонент и общий как для гидрофобного, так и гидрофильного полимерных компонентов растворитель, и отверждение пленкообразующего раствора в растворе, содержащем воду в качестве основного компонента, где в качестве гидрофильного полимерного компонента используют полиэтиленгликоль со средневесовой молекулярной массой 20000 или более, но не превышающей 150000.
19
10. Способ получения пористой пленки по п.9, в котором качестве PVDF полимера используют PVDF полимер, содержание внутримолекулярных нерегулярных последовательностей в котором по данным измерений методом F ЯМР-спектроскопии составляет 8,8% или более, но не превышает 30,0%.
11. Способ получения пористой пленки по п.9, в котором пленкообразующий раствор содержит 20 вес.% или более, но не более 35 вес.% гидрофобного полимерного компонента и 8 вес.% или более, но не более 30 вес.% гидрофильного полимерного компонента.
b
d
c
d
b
d
d
c
b
12. Способ получения пористой пленки по п.9, в котором температура раствора для отверждения пленкообразующего раствора (T°C), температура пленкообразующего раствора (T°C) и температура помутнения пленкообразующего раствора (T°C) удовлетворяют соотношению T+5≤T≤T+30 и соотношению T≤T≤T.
13. Способ получения пористой пленки по п.9, в котором литьевое отверстие представляет собой двухтрубчатое литьевое отверстие, а пористую пленку со структурой, характерной для мембраны из полых волокон, получают экструзией пленкообразующего раствора из литьевого отверстия совместно со способствующим образованию полостей реагента, и отверждение пленкообразующего раствора в растворе, содержащем воду в качестве основного компонента такового.
14. Способ получения пористой пленки по п.9, в котором пленкообразующий раствор в качестве общего растворителя содержит, по меньшей мере, диметилацетамид.